(57)【要約】【課題】  高意匠性を有しセキュリティ性も高く、かつ、生産効率がよく歩留りも高いスクラッチカードの製造方法、及びスクラッチカードを提供する。【解決手段】  （１）予め、ホログラム転写箔１準備工程と、（２）カード基材１０１面に、秘密情報を印刷する印刷層２７形成工程と、（３）前記印刷層２７を覆うように剥離層２５を形成する剥離層２７形成工程と、（４）前記剥離層２７の周縁よりも内側に周縁を有するように、隠蔽性のスクラッチ層２３を形成するスクラッチ層２３形成工程と、（５）スクラッチ層２３の面に、転写層２１を転写する転写工程とを含む、カード基材１０１の上に設けられた秘密情報を隠蔽し、スクラッチ可能なスクラッチ層２３の面に、少なくともホログラム層１５と透明反射層１７とを有する転写層２１を転写することをを特徴とし、また、上記転写層２１の周縁が上記スクラッチ層２３の周縁より０．１〜２ｍｍ大きいことも特徴とする。【選択図】  図１
2008137307.tif 000002
【特許請求の範囲】
【請求項１】
カード基材の上に設けられた秘密情報を隠蔽し、スクラッチ可能なスクラッチ層の面に、少なくともホログラム層と透明反射層とを有する転写層を転写するスクラッチカードの製造方法において、（１）予め、前記転写層を有するホログラム転写箔を準備するホログラム転写箔準備工程と、（２）前記カード基材の少なくとも一方の面に、秘密情報を印刷する印刷層形成工程と、（３）前記印刷層を覆うように剥離層を形成する剥離層形成工程と、（４）前記剥離層の周縁よりも内側に周縁を有するように、隠蔽性のスクラッチ層を形成するスクラッチ層形成工程と、（５）その周縁が前記剥離層の周縁よりも内側にあり、かつ、前記スクラッチ層の周縁よりも外側にある転写用スタンパを用いて、前記転写層を前記スクラッチ層に押圧することにより、前記スクラッチ層の面に、前記転写層を転写する転写工程と、を含むことを特徴とするスクラッチカードの製造方法。
【請求項２】
請求項１に記載のスクラッチカードの製造方法において、上記転写工程では、上記転写用スタンパの周縁が、上記剥離層の周縁よりも内側にあり、かつ、前記スクラッチ層の周縁よりも外側にあるように、前記転写用スタンパの位置を合わせることを特徴とするスクラッチカードの製造方法。
【請求項３】
上記転写された転写層の周縁が、上記スクラッチ層の周縁より０．１〜２ｍｍ大きいことを特徴とする請求項１記載のスクラッチカードの製造方法。
【請求項４】
請求項１〜３のいずれかに記載のスクラッチカードの製造方法を用いて製造されたスクラッチカードであって、上記転写層の周縁が、上記スクラッチ層の周縁より大きいことを特徴とするスクラッチカード。
【請求項５】
請求項３に記載のスクラッチカードの製造方法を用いて製造されたスクラッチカードであって、上記転写層の周縁が、上記スクラッチ層の周縁より０．１〜２ｍｍ大きいことを特徴とするスクラッチカード。
【発明の詳細な説明】
【技術分野】
【０００１】
本発明は、スクラッチカードの製造方法に関し、さらに詳しくは、擦ることにより除去される隠蔽層（以下、スクラッチ層という）面に、転写層を転写するのためのスクラッチカードの製造方法、及びスクラッチカードに関するものである。
【０００２】
本明細書において、配合を示す「比」、「部」、「％」などは特に断わらない限り質量基準であり、「／」印は一体的に積層されていることを示す。また、「スクラッチ層」は「隠蔽層」、「ＰＥＴ」は「ポリエチレンテレフタレート」の略語、機能的表現、通称、又は業界用語である。
【背景技術】
【０００３】
（主なる用途）本発明のスクラッチカードの主なる用途としては、宝くじカード、抽選くじカード、プリペイドカードなどである。しかしながら、種々のカードなどの、くじ結果や個別情報等を隠蔽するための隠蔽層（以下、スクラッチ層という）を必要とする用途であれば、特に限定されるものではない。
【０００４】
（背景技術）従来、この種のスクラッチカードは、くじ結果や個別情報等を隠蔽するためのスクラッチ層が設けられているが、該スクラッチ層は充分な隠蔽効果を持たせるために、印刷による厚い銀インキ層である。該銀インキ層はスクラッチカードの目立つ主要部分に設けられているが、地味で意匠性の低いものである。これを解消するために、スクラッチ層にホログラムを設けたものもあるが、生産効率が低いものであった。なお、使用時には、スクラッチ層はコインや爪などで擦ることにより剥離層面から除去されて、個別情報などの印刷層を目視で観察できるようになる。
そこで、スクラッチカードの製造方法、及びスクラッチカードは、高意匠性を有しセキュリティ性も高く、かつ、生産効率がよく歩留りの高い製造方法が求められている。
【０００５】
（先行技術）従来、スクラッチカードは、個別情報等が印刷された印刷層、剥離層、スクラッチ層等とを備え、スクラッチ層は個別情報等を隠蔽すると共に、コイン等により削り取ることが可能な層で、剥離層はその上面に形成されたスクラッチ層を剥離可能にする層であるものが知られている（例えば、特許文献１〜２参照。）。しかしながら、スクラッチ層は通常のインキ層であり、意匠性が低いという問題点がある。
また、本出願人はセキュリティ性を高めるために、スクラッチ層の上側にホログラム層を形成したスクラッチカードを開示している（例えば、特許文献３参照。）。しかしながら、スクラッチ層の上側にホログラム層を形成する方法が転写法であり、カード面へ予め設けたスクラッチ層の位置へ、位置を合わせてホログラム層を転写するが、ホログラムの金属反射層が不透明なために、位置合わせする際にホログラムを透して、スクラッチ層が目視できず、位置合わせに長時間を要して、極めて生産効率が低く、また、生産効率を高めるために、転写温度を高くすると白化するという欠点がある。そこで、前記の課題を解決すべく、本発明者らは鋭意研究を進め本発明に至ったものである。
【０００６】
【特許文献１】実開平６−４２２２９号公報
【特許文献２】特開２００３−７２２６８号公報
【特許文献３】特開２００５−３２４５２１号公報
【発明の開示】
【発明が解決しようとする課題】
【０００７】
そこで、本発明は上記のような問題点を解消するために、本発明者らは鋭意研究を進め、本発明の完成に至ったものである。その目的は、高意匠性を有しセキュリティ性も高く、かつ、生産効率がよく歩留りの高いスクラッチカードの製造方法、及びスクラッチカードを提供することである。
【課題を解決するための手段】
【０００８】
上記の課題を解決するために、
請求項１の発明に係わるスクラッチカードの製造方法は、カード基材の上に設けられた秘密情報を隠蔽し、スクラッチ可能なスクラッチ層の面に、少なくともホログラム層と透明反射層とを有する転写層を転写するスクラッチカードの製造方法において、（１）予め、前記転写層を有するホログラム転写箔を準備するホログラム転写箔準備工程と、（２）前記カード基材の少なくとも一方の面に、秘密情報を印刷する印刷層形成工程と、（３）前記印刷層を覆うように剥離層を形成する剥離層形成工程と、（４）前記剥離層の周縁よりも内側に周縁を有するように、隠蔽性のスクラッチ層を形成するスクラッチ層形成工程と、（５）その周縁が前記剥離層の周縁よりも内側にあり、かつ、前記スクラッチ層の周縁よりも外側にある転写用スタンパを用いて、前記転写層を前記スクラッチ層に押圧することにより、前記スクラッチ層の面に、前記転写層を転写する転写工程と、を含むように、したものである。
請求項２の発明に係わるスクラッチカードの製造方法は、請求項１に記載のスクラッチカードの製造方法において、上記転写工程では、上記転写用スタンパの周縁が、上記剥離層の周縁よりも内側にあり、かつ、前記スクラッチ層の周縁よりも外側にあるように、前記転写用スタンパの位置を合わせるように、したものである。
請求項３の発明に係わるスクラッチカードの製造方法は、上記転写された転写層の周縁が、上記スクラッチ層の周縁より０．１〜２ｍｍ大きいように、したものである。
請求項４の発明に係わるスクラッチカードは、請求項１〜３のいずれかに記載のスクラッチカードの製造方法を用いて製造されたスクラッチカードであって、上記転写層の周縁が、上記スクラッチ層の周縁より大きいように、したものである。
請求項５の発明に係わるスクラッチカードは、請求項３に記載のスクラッチカードの製造方法を用いて製造されたスクラッチカードであって、上記転写層の周縁が、上記スクラッチ層の周縁より０．１〜２ｍｍ大きいように、したものである。
【発明の効果】
【０００９】
請求項１の本発明によれば、転写温度を高くして転写速度を早めても白化せず、高意匠性を有しセキュリティ性も高く、かつ、生産効率がよく歩留りの高いスクラッチカードの製造方法が提供される。
請求項２〜３の本発明によれば、意匠性の低いスクラッチ層を透明ホログラムで覆った意匠性とセキュリティ性に優れるスクラッチカードが、生産効率をよく歩留りも高いスクラッチカードの製造方法が提供される。
請求項４の本発明によれば、スクラッチカードが不用意に曲げられた際にも、金属反射層のホログラムで発生するようなクラックによる外観の低下や白化現象の少なく、高意匠性を有しセキュリティ性も高いスクラッチカードが提供される。
請求項５の本発明によれば、意匠性の低いスクラッチ層が透明ホログラムで覆われているので、透明ホログラムの意匠性と高セキュリティ性に優れるスクラッチカードが提供される。
【発明を実施するための最良の形態】
【００１０】
以下、本発明の実施形態について、図面を参照しながら、詳細に説明する。
図１は、本発明の１実施例を示すスクラッチカードの断面図である。
図２は、本発明のスクラッチカードの製造方法で使用するホログラム転写箔の断面図である。
図３は、本発明のスクラッチカードの製造方法を説明する説明図である。
【００１１】
（方法の発明）本発明のスクラッチカード１０の製造方法は、カード基材１０１の上に設けられた秘密情報を隠蔽し、スクラッチ可能なスクラッチ層２３の面に、少なくともホログラム層１５と透明反射層１７とを有する転写層２１を転写するスクラッチカード１０の製造方法であって、（１）予め、前記転写層２１を有するホログラム転写箔１を準備するホログラム転写箔１０準備工程と、（２）前記カード基材１０１の少なくとも一方の面に、秘密情報を印刷する印刷層２７形成工程と、（３）前記印刷層２７を覆うように剥離層２５を形成する剥離層２５形成工程と、（４）前記剥離層２５の周縁よりも内側に周縁を有するように、隠蔽性のスクラッチ層２３を形成するスクラッチ層２３形成工程と、（５）その周縁が前記剥離層２５の周縁よりも内側にあり、かつ、前記スクラッチ層２３の周縁よりも外側にある転写用スタンパを用いて、前記転写層２１を前記スクラッチ層２３に押圧することにより、前記スクラッチ層２３の面に、前記転写層２１を転写する転写工程と、を含むものである。
【００１２】
（物の発明）本発明のスクラッチカード１０は、図１に示すように、転写層２１｛剥離層１３（必要に応じて）／ホログラム層１５／透明反射層１７／接着層１８（必要に応じて）｝／スクラッチ層２３／剥離層２５／印刷層２７／カード基材１０１、の層構成である。上記転写層の周縁が、上記スクラッチ層の周縁より大きいように、したものである。
また、上記転写層２１の周縁を上記スクラッチ層２３の周縁より大きくするのが、好ましく、０．１〜２ｍｍ大きくするが、意匠性の低いスクラッチ層が透明ホログラムで覆われているので、透明ホログラムの意匠性と高セキュリティ性に優れる点、さらにスクラッチカードが不用意に曲げられた際にも、金属反射層のホログラムで発生するようなクラックによる外観の低下や白化現象の少ない点でさらに好ましい。なお、本発明のスクラッチカード１０のカードとはカード形状に限らず、ラベル、切片、しおり、チラシ状などの、種々の形態でもよい。
【００１３】
（ホログラム転写箔準備工程）第１工程は、転写層２１を有するホログラム転写箔１を準備するホログラム転写箔１準備工程である。ホログラム転写箔１は、図２に示すように、転写基材１１／剥離層１３（必要に応じて）／ホログラム層１５／透明反射層１７／接着層１８（必要に応じて）の層構成であり、剥離層１３及び／又は接着層１８は必要に応じて設ければよい。
【００１４】
（転写基材）転写基材１１としては、耐熱性、機械的強度、製造に耐える機械的強度、耐溶剤性などがあれば、用途に応じて種々の材料が適用できる。例えば、ポリエチレンテレフタレート・ポリブチレンテレフタレート・ポリエチレンナフタレートなどのポリエステル系樹脂、ポリアミド系樹脂、ポリ塩化ビニルなどのビニル系樹脂、アクリル系樹脂、イミド系樹脂、ポリアリレートなどのエンジニアリング樹脂、ポリカーボネート、環状ポリオレフィン系樹脂、セロファンなどのセルロース系フィルムなどがある。該転写基材は、これら樹脂を主成分とする共重合樹脂、または、混合体（アロイでを含む）、若しくは複数層からなる積層体であっても良い。通常は、ポリエチレンテレフタレート、ポリエチレンナフタレート等のポリエステル系のフィルムが、耐熱性、機械的強度がよいため好適に使用され、ポリエチレンテレフタレートが最適である。
【００１５】
また、該転写基材１１は、延伸フィルムでも、未延伸フィルムでも良いが、強度を向上させる目的で、一軸方向または二軸方向に延伸したフィルムが好ましい。該転写基材の厚さは、通常、２．５〜５０μｍ程度が適用できるが、２．５〜１２μｍが好適で、４〜６μｍが最適である。該転写基材１１は、塗布に先立って塗布面へ、コロナ放電処理、プラズマ処理、オゾン処理、フレーム処理、プライマー（アンカーコート、接着促進剤、易接着剤とも呼ばれる）塗布処理、予熱処理、除塵埃処理、蒸着処理、アルカリ処理、などの易接着処理を行ってもよい。また、必要に応じて、充填剤、可塑剤、着色剤、帯電防止剤などの添加剤を加えても良い。
【００１６】
（離型層、剥離層）転写時の剥離性を向上させるために、離型層１３を設け、必要に応じて、剥離層も設けてもよく、離型層１３及び剥離層の両方を設けるとより転写性をより向上できる。
【００１７】
（離型層）離型層１３としては、通常、離型性樹脂、離型剤を含んだ樹脂、電離放射線で架橋する硬化性樹脂などがあるが、本発明ではメラミン系樹脂を用い、後述するホログラム層１５又はハードコート層１４と組合わせることで、離型層１３との剥離性が安定し、転写時の転写性を向上させることができる。離型層１３の形成は、該樹脂を溶媒へ分散又は溶解して、ロールコート、グラビアコートなどの公知のコーティング方法で、塗布し乾燥して、温度１５０℃〜２００℃程度で焼き付ける。離型層１３の厚さとしては、通常は０．０１μｍ〜５．０μｍ程度、好ましくは０．５μｍ〜３．０μｍ程度である。
【００１８】
（剥離層）必要に応じて設ける剥離層としては、弗素系樹脂、シリコーン、各種のワックスなどの離型剤を添加または共重合させたアクリル系樹脂、ビニル系樹脂、ポリエステル樹脂、繊維素系樹脂、ワックス、メラミン系樹脂等が例示でき、離型層１３及び剥離層の両方を設ける場合には、適宜組み合わせて用いればよく、この場合には、剥離層は転写後に保護層としての機能を合わせ持つ。
【００１９】
（ホログラム層）ホログラム層１５としては、少なくとも電離放射線硬化樹脂、反応性シリコーン及びポリエチレンワックスを含ませる。また、好ましくは、ホログラム層１５の材料としては、（１）分子中にイソシアネート基を３個以上有するイソシアネート類、（２）分子中に水酸基を少なくとも１個と（メタ）アクリロイルオキシ基を少なくとも２個有する多官能（メタ）アクリレート類、又は（３）分子中に水酸基を少なくとも２個有する多価アルコール類の反応生成物であるウレタン（メタ）アクリレートオリゴマーを含有する電離放射線硬化性樹脂（本明細書では「電離放射線硬化性樹脂組成物Ｍ」と呼称する）、反応性シリコーン及びポリエチレンワックスを含むようにする。さらに好ましくは、（メタ）アクリレートオリゴマーも含ませて硬化させる。該組成物を塗布し乾燥して、ホログラム機能を発現する微細な凹凸レリーフを賦型した後に、電離放射線で硬化させればよい。電離放射線硬化性樹脂は架橋性樹脂ともいわれ、他の層でも同様である。
【００２０】
（電離放射線硬化性樹脂組成物Ｍ）「電離放射線硬化性樹脂組成物Ｍ」としては、ウレタン（メタ）アクリレートオリゴマーを含有する電離放射線硬化性樹脂の硬化物、具体的には、特開２００１−３２９０３１号公報で開示されている光硬化性樹脂などが例示でき、実施例でも述べる。即ち、「電離放射線硬化性樹脂組成物Ｍ」（１）分子中にイソシアネート基を３個以上有するイソシアネート類、（２）分子中に水酸基を少なくとも１個と（メタ）アクリロイルオキシ基を少なくとも２個有する多官能（メタ）アクリレート類、又は（３）分子中に水酸基を少なくとも２個有する多価アルコール類の反応生成物である。
【００２１】
（（メタ）アクリレートオリゴマー）（メタ）アクリレートオリゴマーとしては、耐熱性のあるオリゴマーであればよく、例えば、日本合成化学社の商品名；紫光６６３０Ｂ、７５１０Ｂ、７６３０Ｂなどが例示できる。
【００２２】
（ポリエチレンワックス）ポリエチレンワックスとしては、ポリエチレン系樹脂の粒子やビーズが挙げられるが、好ましくは球状ビーズである。但し、ポリエチレンワックスを添加すると、箔切れ性は低下するので、その添加量は、電離放射線硬化樹脂１００質量部に対して、０．０１〜１０質量部程度、好ましくは０．１〜５質量部とする。
【００２３】
（反応性シリコーン）反応性シリコーンとしては、電離放射線で硬化時に樹脂と反応し結合して一体化するもので、アクリル変性、メタクリル変性、又はエポキシ変性などで変性した反応性シリコーンで、該反応性シリコーンを含有させる質量基準での割合としては「電離放射線硬化性樹脂組成物Ｍ」１００に対して、０．１〜１０部程度、好ましくは０．３〜５部である。この範囲未満ではレリーフの賦型時にプレススタンパとの剥離が不十分であり、プレススタンパの汚染を防止することが困難で賦型性が悪い。また、この範囲を超えてはホログラム層面への透明反射層の密着性が低く、ホログラム層と透明反射層との間で剥離し商品価値を失ってしまう。従来のシリコーンオイルの添加では、透明反射層との密着性が悪い。
【００２４】
このように、ホログラム層１５には、「電離放射線硬化性樹脂組成物Ｍ」、必要に応じて（メタ）アクリレートオリゴマー、反応性シリコーン、及びポリエチレンワックスを含ませることで、レリーフの賦型性がよく光回折効果が高く、かつ、ハードコート機能を兼ねさせることができる。特にポリエチレンワックスを含有させることで、耐擦傷性（耐スクラッチ性）が著しく向上する。
【００２５】
（１）電離放射線硬化前の塗布状態のホログラム層１５の塗膜は指乾状態でべとつかず、ブロッキングせずに巻き取ることができるので、ロールツーロール加工ができる。
（２）ホログラム層１５へは反応性シリコーンを含ませると、塗布表面に集まりスタンパの凹凸からの剥離がよく賦型性が向上して、レリーフ構造を容易に賦型でき、賦型後には電離放射線で硬化すれば反応性シリコーンも硬化する。
（３）ポリエチレンワックスを含ませることで、転写後にはホログラム層１５が最表面層となるが、極めて過酷な環境での使用、長期間にわたる使用、及び／又は多数回の繰り返し使用などでも、溶剤、機械的な摩擦、及び摩耗から被転写体に設けられた画像を保護し、傷付きにくく耐久性に優れる。
（４）ホログラム層１５はメラミン系樹脂を用いた離型層１３と界面を接しているので、ホログラム層１５と離型層１３との間で剥離し、安定した剥離性を有するので、転写時には箔切れがよく、バリなどの発生も極めて少なくすることができる。
【００２６】
（ホログラム層の形成）ホログラム層１５は、上記の電離放射線硬化性樹脂、必要に応じて（メタ）アクリレートオリゴマー、反応性シリコーン、及びポリエチレンワックスを含ませ、さらに必要に応じて光重合開始剤、可塑剤、安定剤、界面活性剤等を加え、溶媒へ分散または溶解して、ロールコート、グラビアコート、コンマコート、ダイコートなどの公知のコーティング方法で塗布し乾燥して塗膜を形成したりすれば良い。ホログラム層１５の厚さとしては、通常は０．５μｍ〜２０μｍ程度、好ましくは１μｍ〜１０ｍ程度であり、複数回の塗布でもよい。
【００２７】
（ホログラム）次に、ホログラム層１５の表面には、ホログラムなどの光回折効果の発現する所定のレリーフ構造を賦型し、硬化させる。ホログラムは物体光と参照光との光の干渉による干渉縞を凹凸のレリーフ形状で記録されたもので、例えば、フレネルホログラム等のレーザ再生ホログラム、及びレインボーホログラム等の白色光再生ホログラム、さらに、それらの原理を利用したカラーホログラム、コンピュータジェネレーティッドホログラム（ＣＧＨ）、ホログラフィック回折格子などがある。レリーフ形状は凹凸形状であり、特に限定されるものではなく、微細な凹凸形状を有する光拡散、光散乱、光反射、光回折などの機能を発現するものでもよく、例えば、フーリエ変換やレンチキュラーレンズ、光回折パターン、モスアイ、が形成されたものである。また、光回折機能はないが、特異な光輝性を発現するヘアライン柄、マット柄、万線柄、干渉パターンなどでもよい。
【００２８】
これらのレリーフ形状の作製方法としてはホログラム撮影記録手段を利用して作製されたホログラムや回折格子の他に、干渉や回折という光学計算に基づいて電子線描画装置等を用いて作製されたホログラムや回折格子をあげることもできる。また、ヘアライン柄や万線柄のような比較的大きなパターンなどは機械切削法でもよい。これらのホログラム及び／又は回折格子の単一若しくは多重に記録しても、組み合わせて記録しても良い。これらの原版は公知の材料、方法で作成することができ、通常、感光性材料を塗布したガラス板を用いたレーザ光干渉法、電子線レジスト材料を塗布したガラス板に電子線描画装置を用いてパターン作製する電子線描画法をなどが適用できる。
【００２９】
（レリーフの賦型）ホログラム層１５面へ、上記のレリーフ形状を賦形（複製ともいう）する。ホログラムの賦型は、公知の方法によって形成でき、例えば、回折格子やホログラムの干渉縞を表面凹凸のレリーフとして記録する場合には、回折格子や干渉縞が凹凸の形で記録された原版をプレス型（スタンパという）として用い、上記樹脂層上に前記原版を重ねて加熱ロールなどの適宜手段により、両者を加熱圧着することにより、原版の凹凸模様を複製することができる。
【００３０】
（レリーフの硬化）ホログラム層１５は、スタンパでエンボス中、又はエンボス後に、電離放射線を照射して、電離放射線硬化性樹脂を硬化させる。上記の電離放射線硬化性樹脂は、レリーフを形成後に、電離放射線を照射して硬化（反応）させると電離放射線硬化樹脂（ホログラム層１５）となる。電離放射線としては、電磁波が有する量子エネルギーで区分する場合もあるが、本明細書では、すべての紫外線（ＵＶ‐Ａ、ＵＶ‐Ｂ、ＵＶ‐Ｃ）、可視光線、ガンマー線、Ｘ線、電子線を包含するものと定義する。従って、電離放射線としては、紫外線（ＵＶ）、可視光線、ガンマー線、Ｘ線、または電子線などが適用できるが、紫外線（ＵＶ）が好適である。電離放射線で硬化する電離放射線硬化性樹脂は、紫外線硬化の場合は光重合開始剤、及び／又は光重合促進剤を添加し、エネルギーの高い電子線硬化の場合は添加しないで良く、また、適正な触媒が存在すれば、熱エネルギーでも硬化できる。
【００３１】
（レリーフの絵柄）ホログラム層１５の絵柄は、特に限定されないが、擬似連続絵柄とすることが好ましい。擬似連続絵柄はプレス型（スタンパという）を作成する際に、小さなレリーフ版の複数を、精度よく突合せてつなぎ目を目立たなくしたり、つなぎ目を樹脂で埋めたりすればよい。このように、擬似連続絵柄とすることで、できるだけ大きな面積、又は好ましくは全面とすることもできる。
【００３２】
（透明反射層）透明反射層１７は、所定のレリーフ構造を設けたホログラム層１５面のレリーフ面へ、透明反射層１７へ設けることにより、レリーフの反射及び／又は回折効果を高めるので、ホログラム層１５の反射率のより高れば、特に限定されない。
【００３３】
透明反射層１７として、ほぼ無色透明な色相で、その光学的な屈折率がホログラム層のそれとは異なることにより、金属光沢が無いにもかかわらず、ホログラムなどの光輝性を視認できるから、透明なホログラムを作製することができる。例えば、ホログラム層１５よりも光屈折率の高い薄膜、および光屈折率の低い薄膜とがあり、前者の例としては、ＺｎＳ、ＴｉＯ2、Ａｌ2Ｏ3、Ｓｂ2Ｓ3、ＳｉＯ、ＳｎＯ2、ＩＴＯ等があり、後者の例としては、ＬｉＦ、ＭｇＦ2、ＡｌＦ3がある。好ましくは、金属酸化物又は窒化物であり、具体的には、Ｂｅ、Ｍｇ、Ｃａ、Ｃｒ、Ｍｎ、Ｃｕ、Ａｇ、Ａｌ、Ｓｎ、Ｉｎ、Ｔｅ、Ｆｅ、Ｃｏ、Ｚｎ、Ｇｅ、Ｐｂ、Ｃｄ、Ｂｉ、Ｓｅ、Ｇａ、Ｒｂ、Ｓｂ、Ｐｂ、Ｎｉ、Ｓｒ、Ｂａ、Ｌａ、Ｃｅ、Ａｕ等の酸化物又は窒化物他はそれらを２種以上を混合したもの等が挙げられる。またアルミニウム等の一般的な光反射性の金属薄膜も、厚みが２００Å以下になると、透明性が出て使用できる。
【００３４】
透明金属化合物の形成は、金属の薄膜と同様、ホログラム層１５のレリーフ面に、１０〜２０００ｎｍ程度、好ましくは２０〜１０００ｎｍの厚さになるよう、蒸着、スパッタリング、イオンプレーティング、ＣＶＤなどの真空薄膜法などにより設ければよい。さらには、ホログラム層１５と光の屈折率の異なる透明な合成樹脂を使用してもよく、接着層１９材料と紫外線吸収層１８材料の屈折率が十分に異なる場合には、紫外線吸収層１８が透明反射層１７を兼ねることもできる。
【００３５】
（接着層）接着層１９としては、公知の加熱されると溶融または軟化して接着効果を発揮する感熱接着剤が適用でき、具体的には、塩化ビニル系樹脂、酢酸ビニル系樹脂、塩化ビニル酢酸ビニル共重合樹脂、アクリル系樹脂、ポリエステル系樹脂などが挙げられる。該接着層１９には、マイクロシリカなどのフィラーを含むことが、箔切れ性の点で好ましい。また、接着層１９の樹脂としては、９５℃程度の低温で溶融接着し、６０℃程度になると固化して接着する融点が６０〜９５℃ものが好ましい。融点が上記範囲未満であると、被転写体との接着性が不十分であり、形成された画像を使用する温度が制限される。また、融点が上記範囲を越えるとサーマルヘッドによる加熱では転写性が不十分となり、又、ハードコート層の箔切れ性が低下し、バリなどが発生し易い。
【００３６】
該材料樹脂を溶剤に溶解または分散させて、適宜顔料などの添加剤を添加して、公知のロールコーティング、グラビアコーティング、コンマコーティングなどの方法で塗布し乾燥させて、厚さ１〜３０μｍの層を得る。以上のようにして、ホログラム転写箔１を準備することができる。
【００３７】
（印刷層形成工程）第２工程は、カード基材１０１の少なくとも一方の面に秘密情報を印刷する印刷層２７形成工程である。
【００３８】
（カード基材）カード基材１０１としては、特に限定されず、例えば天燃繊維紙、コート紙、トレーシングペーパー、転写時の熱で変形しないプラスチックフイルム、ガラス、金属、セラミックス、木材、布あるいは染料受容性のある媒体等いずれのものでもよく、用途によって、適宜選択すればよい。また、カード基材１０１の媒体はその少なくとも１部が、画像、着色、印刷、その他の加飾が施されていてもよい。
【００３９】
（印刷）カード基材１０１へ秘密情報を印刷し印刷層２７を形成する。該印刷層２７は、カード基材１０１の少なくとも一方の面に形成されており、適宜の秘密情報（例えば、くじの当否、くじの番号、個別情報、シリアルナンバー、可変ナンバー、文字データ、画像、コード、マーク等）が印刷された層である。オフセット印刷、グラビア印刷、シルクスクリーン印刷などの公知の印刷法で形成すればよい。
【００４０】
（剥離層形成工程）第３工程は、印刷層２７を覆うように剥離層２５を形成する剥離層２５形成工程である。該剥離層２５は、スクラッチ層２３の削り取りを容易にするための層であり、例えば、シリコン系の剥離インキによって形成される。また、剥離層２５の周縁はスクラッチ層２３を覆い、また、後述する転写層２１をより大きく形成すればよく、その形状は特に限定されず、矩形、円形、楕円形状や、印刷層２７に沿って覆っていてもよい。
【００４１】
（スクラッチ層形成工程）第４工程は、剥離層２５の周縁よりも内側に周縁を有するように、隠蔽性のスクラッチ層２３を形成するスクラッチ層２３形成工程である。
【００４２】
スクラッチ層２３は、コイン等で削り取ることが可能な層であって、印刷層２７に印刷された秘密情報を隠蔽するために、印刷層２７を覆うように設ける。該スクラッチ層２３は、隠蔽性のあるインキを印刷すればよい。例えば、金属粉をインキ化した銀インキなどをオフセット印刷、グラビア印刷、シルクスクリーン印刷などの公知の印刷法で形成すればよく、隠蔽性をあげるために複数回印刷してもよい。
【００４３】
（転写工程）第５工程は、その周縁が前記剥離層２５の周縁よりも内側にあり、かつ、前記スクラッチ層２３の周縁よりも外側にある転写用スタンパを用いて、前記転写層２１を前記スクラッチ層２３に押圧することにより、前記スクラッチ層２３の面に、前記転写層２１を転写する転写工程である。転写工程は、公知の転写法でよく、例えば、熱刻印によるホットスタンプ（箔押）などが適用できる。転写層２１の周縁はスタンパの形状で決まり、公知の印刷法で形成した適宜の秘密情報が印刷された印刷層を覆えばよく、矩形、円形、楕円形状などの任意の形状を転写してもよい。
【００４４】
転写工程は、図３に示すように、第２〜４工程で作成してきた、スクラッチ層２３／剥離層２５／印刷層２７／カード基材１０１の層構成からなる積層体のスクラッチ層２３面と、第１工程で準備したホログラム転写箔１の接着層１８面とを対峙させるように、転写機へ装填し、加熱したスタンパを降下させて押圧した後に、スタンパを上昇させ同時に、ホログラム転写箔１の転写基材１１を引き上げることで、転写基材１１のみが除去されるので、スタンパに相当する部分の転写層２１がカード基材１０１の側へ転写される。
【００４５】
しかしながら、転写の際に転写層２１がズレる、即ち、転写層２１の位置がスクラッチ層２３の位置と合わないと、意匠性の低いスクラッチ層２３が転写層２１からはみ出して見苦しく、著しく外観が悪くなる。このために、転写層２１の周縁をスクラッチ層２３の周縁よりも外側に大きくなるように、転写用スタンパの大きさを大きくして転写すればよいが、転写層２１の周縁部分がスクラッチ層の周縁からはみ出して、剥離層２５面にも転写されるようになって、剥離性のある剥離層２５面へは接着力が不安定で、ムラが発生しやすい。
【００４６】
そこで、転写層２１の周縁がスクラッチ層の周縁よりも少し外側に大きい転写用スタンパを用いることが好ましく、より好ましくは、転写層２１の周縁が、スクラッチ層２３の周縁より０．１〜２ｍｍ大きいことである。この範囲を越えると転写層２１の周縁がスクラッチ層２３の周縁より大きくはみ出して、周縁にムラが発生しやすく外観不良となる。この範囲未満では転写層２１の位置をスクラッチ層２３の位置と合わせにくく、位置合わせに長時間を要して、極めて生産効率が低くなってしまう。
【００４７】
さらに、連続での転写作業の生産効率を高めるために、転写速度を早め転写温度を高くすると、従来のアルミニウム薄膜の反射層を有するホログラムでは白化してしまう。しかしながら、本発明の少なくともホログラム層と透明反射層とを有する転写層を転写するスクラッチカードの製造方法を用いて製造されたスクラッチカードでは、転写温度をあげても白化することがないので、転写温度をあげて転写速度を早め、生産効率を高めることもできる。
【００４８】
そこで本発明では、転写層２１の周縁がスクラッチ層２３の周縁より０．１〜２ｍｍ程度大きいだけでも、位置合わせする際に透明ホログラムを透して、スクラッチ層２３を目視できるので、容易に合わせができる。従って、意匠性の低いスクラッチ層を透明ホログラムで覆った意匠性とセキュリティ性に優れるスクラッチカードが、生産効率をよく歩留りも高いスクラッチカードの製造方法が提供される。
【実施例】
【００４９】
以下、実施例及び比較例により、本発明を更に詳細に説明するが、これに限定されるものではない。
【００５０】
（実施例１）
（第１工程）ホログラム転写箔１０準備工程
転写基材１１として厚さ２５μｍのＰＥＴフィルムを用い、該転写基材１１の一方の面へ、グラビアコート法で、ＴＣＭ０１メジューム（大日本インキ社製、メラミン樹脂商品名）塗工液を乾燥後２μｍになるように塗布し乾燥して、１８０℃２０秒間焼き付けて、離型層１３を形成した。
該離型層１３面へ、下記の電離放射線硬化性樹脂組成物をグラビアリバースコーターで乾燥後の厚さが３μｍになるように、塗工し１００℃で乾燥させた。
・＜電離放射線硬化性樹脂組成物の作製手順＞
まず、「電離放射線硬化性樹脂組成物Ｍ」は以下の手順で、生成した。撹拌機、還流冷却器、滴下漏斗及び温度計を取り付けた反応器に、酢酸エチル２０６．１ｇ及びイソホロンジイソシアネートの三量体（ＨＵＬＳ社製品、ＶＥＳＴＡＮＡＴ  Ｔ１８９０、融点１１０℃）１３３．５ｇを仕込み、８０℃に昇温して溶解させた。溶液中に空気を吹き込んだのち、ハイドロキノンモノメチルエーテル０．３８ｇ、ペンタエリスリトールトリアクリレート（大阪有機化学工業社製品、ビスコート３００）２４９．３ｇ及びジブチル錫ジラウレート０．３８ｇを仕込んだ。８０℃で５時間反応させたのち酢酸エチル６８８．９ｇを添加して冷却した。
該「電離放射線硬化性樹脂組成物Ｍ」と、造膜性樹脂（アクリル系オリゴマー）、反応性シリコーン、ポリエチレンワックス、光重合開始剤、及び溶媒を下記の組成で配合して電離放射線硬化性樹脂組成物を調製した。なお組成部は成分換算部であり以下同様である。
・＜ホログラム層の電離放射線硬化性樹脂組成物＞
「電離放射線硬化性樹脂組成物Ｍ」                                    ２５質量部
メタアクリレートオリゴマー（日本合成化学社製、商品名紫光６６３０Ｂ）５質量部
反応性シリコーン（信越化学社製、商品名Ｘ−２２−２４４５）      ０．２質量部
ポリエチレンワックス（平均粒径２．０μｍ）                      ０．３質量部
光重合開始剤（チバ社製、商品名イルガキュア９０７）              ０．９質量部
酢酸エチル                                                        ７０質量部
次に、該層面へ、２光束干渉法による回折格子から２Ｐ法で複製した擬似連続絵柄としたスタンパを複製装置のエンボスローラーに貼着して、相対するローラーと間で加熱プレス（エンボス）して、微細な凹凸パターンからなるレリーフを賦形させた。賦形後直ちに、高圧水銀灯を用いて紫外線を照射して硬化させた。
該ホログラム層１５のレリーフ面へ真空蒸着法で厚さが５０ｎｍの酸化チタン薄膜を形成して透明反射層１７を形成した。
次に、該透明反射層１７面へ、下記の接着層組成物をグラビアコーターで乾燥後の塗布量が１μｍになるように、塗工し１００℃で乾燥させて、接着層１９を形成した。
・＜接着層組成物＞
ポリエステル樹脂Ｐ−１７０（日本合成化学社製、商品名）  ２０質量部
マイクロシリカ（平均粒子径０．５μ）                  １．５質量部
溶媒（ＭＥＫ：トルエン＝１：１）                    ７８．５質量部
以上のようにして、転写基材１１／離型層１３／ホログラム層１５／透明反射層１７／／接着層１８、の層構成からなるホログラム転写箔１を得た。
（第２工程）秘密情報を印刷する印刷層２７形成工程
カード基材１０１として、厚さ１８８μｍのＰＥＴフィルムを用い、秘密情報として番号を墨インキで、またカード名称や説明文を黄、赤、藍、墨インキの４色を用いて多色オフセット印刷法で印刷して印刷層２７を形成した。
（第３工程）剥離層２５を形成する剥離層２５形成工程
印刷層２７面の秘密情報である番号部分を充分に覆うように、シリコーン系インキを用いてシルクスクリーン印刷法で、剥離層２５を形成した。
（第４工程）隠蔽性のスクラッチ層２３を形成するスクラッチ層２３形成工程
剥離層２５面へ、剥離層２５の周縁より小さく、秘密情報である番号のみを覆うように、銀インキを用いてシルクスクリーン印刷法で、スクラッチ層２３を形成した。
（第５工程）スクラッチ層２３の面に、転写層２１を転写する転写工程
第２〜４工程で得られたスクラッチ層２３／剥離層２５／印刷層２７／カード基材１０１の層構成からなる積層体と、第１工程で準備したホログラム転写箔１を転写機へ装填した。積層体のスクラッチ層２３面と、ホログラム転写箔１の接着層１８面とを対峙させて、加熱したスタンパを降下させて押圧した後に、スタンパを上昇させ同時に、ホログラム転写箔１の転写基材１１を引き上げて転写基材１１のみを除去して、転写層２１をカード基材１０１の側へ転写して、実施例１のスクラッチカードを得た。
なお、転写層２１の周縁は、スクラッチ層２３の周縁より２ｍｍ大きくした。
【００５１】
（実施例２）転写層２１の周縁を、スクラッチ層２３の周縁より０．５ｍｍ大きくする以外は実施例１と同様にして、実施例２のスクラッチカードを得た。
【００５２】
（比較例１）透明反射層１７を真空蒸着法で厚さが５００ｎｍのアルミニウム薄膜とする以外は、実施例１と同様にして、比較例１のスクラッチカードを得た。
【００５３】
（比較例２）透明反射層１７を真空蒸着法で厚さが５００ｎｍのアルミニウム薄膜とする以外は、実施例２と同様にして、比較例２のスクラッチカードを得た。
【００５４】
（評価結果）位置合わせを含む準備時間は、実施例１では２０分、実施例２では３０分に対して比較例１では４５分、比較例２では６０分と長時間かかった。また、１万枚の連続転写作業を行った歩留りは、実施例１では９９％、実施例２では９７％と高く、比較例１では８５％、比較例２では７０％と低かった。
さらに、比較例１では転写条件として、転写時間が０．５秒固定で、転写温度が１５５℃までは良好であったが、１６０、１６５℃では白化し、１７０℃ではカード基材に印刷したインキが剥がれてしまったが、実施例１では転写条件として、転写時間が０．５秒固定で、転写温度が１５５、１６０、１６５、１７０℃と変えても、白化せず良好に転写することができた。
【図面の簡単な説明】
【００５５】
【図１】本発明の１実施例を示すスクラッチカードの断面図である。
【図２】本発明のスクラッチカードの製造方法で使用するホログラム転写箔の断面図である。
【図３】本発明のスクラッチカードの製造方法を説明する説明図である。
【符号の説明】
【００５６】
１：ホログラム転写箔
１０：スクラッチカード
１１：転写基材
１３：剥離層
１５：ホログラム層
１７：透明反射層
１８：接着層
２１：転写層
２３：スクラッチ層
２５：剥離層
２７：印刷層
１０１：カード基材
【図１】
2008137307.tif 000003
【図２】
2008137307.tif 000004
【図３】
2008137307.tif 000005